(57)【要約】【課題】輝度感、フリップフロップ性メタリック感及び他の物性(衝撃強度、硬度など)のバランスに優れたポリプロピレン系樹脂組成物及び自動車外装用部品を提供する。【解決手段】デカン不溶部80〜95質量％とデカン可溶部5〜20質量％から構成されるポリプロピレン系樹脂(A)45〜90質量部、MFR0.1〜20g/10分、密度850〜892kg/m3のエチレン・α−オレフィン共重合体(B)10〜30質量部及び無機充填材(C)0〜25質量部を含有するポリプロピレン系樹脂組成物において、平均粒径5〜55μmのアルミフレーク(I)0.5〜3.5質量部及び平均粒径45〜90μmのアルミフレーク(II)0.1〜1.5質量部((I)の平均粒径は(II)の平均粒径よりも小さい)を合計1.5〜4.0質量部及びカーボンブラック(D)0.005〜0.06質量部をさらに含有するポリプロピレン系樹脂組成物；及びこの組成物からなる自動車外装用部品。【選択図】なし【特許請求の範囲】
【請求項１】
２３℃ｎ−デカン不溶部（Ｄｉｎｓｏｌ）８０〜９５質量％と、２３℃ｎ−デカン可溶部（Ｄｓｏｌ）５〜２０質量％（ＤｉｎｓｏｌとＤｓｏｌの合計を１００質量％とする）とから構成される、少なくとも一種以上のポリプロピレン系樹脂（Ａ）４５〜９０質量部、
エチレンと、炭素原子数３〜２０のα−オレフィンから選ばれる１種以上のα−オレフィンとを共重合して得られ、２３０℃、２.１６ｋｇ荷重で測定したメルトフローレート（ＭＦＲ）が０.１〜２０（ｇ／１０分）であり、密度が８５０〜８９２ｋｇ／ｍ３であるエチレン・α−オレフィン共重合体（Ｂ）１０〜３０質量部、及び
無機充填材（Ｃ）０〜２５質量部
（成分（Ａ）、（Ｂ）及び（Ｃ）の合計を１００質量部とする。）
を含有するポリプロピレン系樹脂組成物において、
平均粒径が５〜５５μｍであるアルミフレーク（Ｉ）０.５〜３.５質量部及び平均粒径が４５〜９０μｍであるアルミフレーク（ＩＩ）０.１〜１.５質量部（ただしアルミフレーク（Ｉ）の平均粒径はアルミフレーク（ＩＩ）の平均粒径よりも小さい）を合計１.５〜４.０質量部、及び、
カーボンブラック（Ｄ）０.００５〜０.０６質量部
をさらに含有することを特徴とするポリプロピレン系樹脂組成物。
【請求項２】
有彩色の無機顔料及び／又は有機顔料（Ｅ）（ただしカーボンブラックは除く）０.０１〜０.７０質量部をさらに含有する請求項１に記載のポリプロピレン系樹脂組成物。
【請求項３】
プロピレン系樹脂（Ａ）の２３℃ｎ−デカン不溶部（Ｄｉｎｓｏｌ）の極限粘度（［η］ｄｌ／ｇ）が０.５〜３.０ｄｌ／ｇであり、２３℃ｎ−デカン可溶部（Ｄｓｏｌ）の極限粘度（［η］ｄｌ／ｇ）が３.０〜９.０ｄｌ／ｇである請求項１又は２に記載のポリプロピレン系樹脂組成物。
【請求項４】
酸変性ポリプロピレン（Ｆ）０.０５〜０.４質量部及び／又は滑剤（Ｇ）０.１〜３.０質量部をさらに含有する請求項１〜３のいずれかに記載のポリプロピレン系樹脂組成物。
【請求項５】
請求項１〜４のいずれかに記載のポリプロピレン系樹脂組成物からなる自動車外装用部品。
【発明の詳細な説明】
【技術分野】
【０００１】
本発明は、輝度感、フリップフロップ性メタリック感及びその他の物性（衝撃強度、硬度など）のバランスに優れたポリプロピレン系樹脂組成物に関する。
【背景技術】
【０００２】
ポリプロピレン系樹脂組成物を射出成形することにより得られる成形品は、優れた機械物性、成形性及び経済性を有するので、自動車部品など種々の分野で利用されている。具体的には、ポリプロピレンにエチレン−プロピレン共重合体（ＥＰＲ）等のゴム成分を添加して耐衝撃性を改善した材料や、タルク等の無機充填材を添加して剛性を改善した材料が自動車部品分野に使用されている。
【０００３】
例えば特許文献１には、分子量分布を狭くして高分子量成分を少なくしたポリプロピレンと、無機充填材とを特定の割合で配合して成形品のゴム相のモルフォロジーを制御することにより、機械物性（特に剛性と耐衝撃性のバランス）及び耐傷付き性に優れた成形品を製造できるポリプロピレン系樹脂組成物が開示されている。
【０００４】
一方、特許文献２には、アルミ箔（アルミフレーク）を含むメタリック塗料が開示されている。メタリック塗料を塗布した成形品は見る角度、すなわち塗装面で反射した光の射出光の受光角度の違いにより視覚で感じられる色調（明度）が異なるというフリップフロップ性を有している。
【０００５】
近年、自動車外装材等の分野では、塗装品と同等のメタリック感を有する樹脂成形品を得る為の技術が検討されている。例えば特許文献３では、小粒径のアルミフレークとパールマイカを併用することにより、フリップフロップ性メタリック感を有する熱可塑性樹脂組成物が得られると記載されている。ここで、ハイライト方向（光の入射角度に対して正反射方向）とシェード方向（非正反射方向）の明度の差が大きいほど、人はメタリック感を感じるので、このフリップフロップ性が高いことが求められている。
【０００６】
さらに例えば特許文献４には、光輝材として平均粒径の異なる２種以上のアルミフレークを用いることによって、射出成型品に高いフリップフロップ性と塗装に近い光輝感を付与できると記載されている。特許文献５には、メタリック調フィラーとして平均粒径の異なる２種のアルミフレークを用いることによって、樹脂成形体の光沢感と光輝感の両方を塗装品に準ずるレベルにできると記載されている。特許文献６には、プロピレン系重合体、熱可塑性エラストマー、繊維状無機充填材、光輝剤（アルミフレーク）、着色剤からなる組成物が開示されている。ここでは着色剤としてカーボンブラックを０.３質量部配合している。ただし、着色剤としてカーボンブラックを０.３質量部添加した場合、受光角度にかかわらず明度が低いので、フリップフロップ性メタリック感は発現しない。
【先行技術文献】
【特許文献】
【０００７】
【特許文献１】特開２０１５−１２４２７２号公報
【特許文献２】特開昭６２−１０６８７０号公報
【特許文献３】特開２００６−００９０３４号公報
【特許文献４】特開２０１４−０７６６２６号公報
【特許文献５】特開２０１０−１６７６４９号公報
【特許文献６】特開２００９−０３５７１３号公報
【発明の概要】
【発明が解決しようとする課題】
【０００８】
メタリック外観については産業界、特に自動車業界から更なる改良が求められている。すなわち本発明の目的は、高輝度感（成形体の面がキラキラとしていること）、高フリップフロップ性メタリック感（成形体の面に対して垂直方向と水平方向の明度の差が大きいこと）及びその他の物性（衝撃強度、硬度など）のバランスに優れたポリプロピレン系樹脂組成物及びこの組成物からなる自動車外装用部品を提供することにある。
【課題を解決するための手段】
【０００９】
本発明者らは上記目的を達成すべく鋭意検討した結果、特定のポリプロピレン系樹脂組成物に特定の複数種のアルミフレーク及びカーボンブラックを適切な量で添加することにより、各物性のバランスに優れたポリプロピレン系樹脂組成物が得られることを見出し、本発明を完成するに至った。すなわち本発明は、以下の事項により特定される。
【００１０】
［１］２３℃ｎ−デカン不溶部（Ｄｉｎｓｏｌ）８０〜９５質量％と、２３℃ｎ−デカン可溶部（Ｄｓｏｌ）５〜２０質量％（ＤｉｎｓｏｌとＤｓｏｌの合計を１００質量％とする）とから構成される、少なくとも一種以上のポリプロピレン系樹脂（Ａ）４５〜９０質量部、
エチレンと、炭素原子数３〜２０のα−オレフィンから選ばれる１種以上のα−オレフィンとを共重合して得られ、２３０℃、２.１６ｋｇ荷重で測定したメルトフローレート（ＭＦＲ）が０.１〜２０（ｇ／１０分）であり、密度が８５０〜８９２ｋｇ／ｍ３であるエチレン・α−オレフィン共重合体（Ｂ）１０〜３０質量部、及び
無機充填材（Ｃ）０〜２５質量部
（成分（Ａ）、（Ｂ）及び（Ｃ）の合計を１００質量部とする。）
を含有するポリプロピレン系樹脂組成物において、
平均粒径が５〜５５μｍであるアルミフレーク（Ｉ）０.５〜３.５質量部及び平均粒径が４５〜９０μｍであるアルミフレーク（ＩＩ）０.１〜１.５質量部（ただしアルミフレーク（Ｉ）の平均粒径はアルミフレーク（ＩＩ）の平均粒径よりも小さい）を合計１.５〜４.０質量部、及び、
カーボンブラック（Ｄ）０.００５〜０.０６質量部
をさらに含有することを特徴とするポリプロピレン系樹脂組成物。
【００１１】
［２］有彩色の無機顔料及び／又は有機顔料（Ｅ）（ただしカーボンブラックは除く）０.０１〜０.７０質量部をさらに含有する［１］に記載のポリプロピレン系樹脂組成物。
【００１２】
［３］プロピレン系樹脂（Ａ）の２３℃ｎ−デカン不溶部（Ｄｉｎｓｏｌ）の極限粘度（[η]ｄｌ／ｇ）が０.５〜３.０ｄｌ／ｇであり、２３℃ｎ−デカン可溶部（Ｄｓｏｌ）の極限粘度（[η]ｄｌ／ｇ）が３.０〜９.０ｄｌ／ｇである［１］又は［２］に記載のポリプロピレン系樹脂組成物。
【００１３】
［４］酸変性ポリプロピレン（Ｆ）０.０５〜０.４質量部及び／又は滑剤（Ｇ）０.１〜３.０質量部をさらに含有する請求項［１］〜［３］のいずれかに記載のポリプロピレン系樹脂組成物。
【００１４】
［５］［１］〜［４］のいずれかに記載のポリプロピレン系樹脂組成物からなる自動車外装用部品。
【発明の効果】
【００１５】
本発明のポリプロピレン系樹脂組成物は、耐衝撃性や硬度などの物性に優れており、さらに平均粒径が異なる２種のアルミフレークとカーボンブラックを適切な量で添加することにより、驚くべきことにフリップフロップ性メタリック感と輝度感が顕著に向上し非常に良好なメタリック外観が発現する。しかも機械物性などの物性は大きく損なわれない。その結果、本発明のポリプロピレン系樹脂組成物はフリップフロップ性メタリック感、輝度感及びその他の物性（耐衝撃性、硬度など）のバランスに優れている。したがって、その成形品は無塗装であっても良好なメタリック外観が発現し、その他の物性（耐衝撃性、硬度など）のバランスに優れているので、例えば自動車外装材等の分野に非常に有用である。
【発明を実施するための形態】
【００１６】
［ポリプロピレン系樹脂（Ａ）］
本発明に用いるポリプロピレン系樹脂（Ａ）は、２３℃ｎ−デカン不溶部（Ｄｉｎｓｏｌ）８０〜９５質量％（好ましくは８５〜９５質量％）と、２３℃ｎ−デカン可溶部（Ｄｓｏｌ）５〜２０質量％（好ましくは５〜１５質量％）とから構成される。ここで、ＤｉｎｓｏｌとＤｓｏｌの合計は１００質量％とする。Ｄｓｏｌの含有割合が前記範囲よりも少ないと十分な耐衝撃性が得られない場合がある。一方、Ｄｓｏｌの含有割合が前記範囲よりも多いと剛性が低下する場合がある。
【００１７】
Ｄｉｎｓｏｌは、結晶性プロピレン系（共）重合体を主成分（通常５０質量％を超え、好ましくは８０〜１００質量％、より好ましくは９０〜１００質量％）とする。結晶性プロピレン系（共）重合体は、通常、結晶性プロピレン単独重合体、又は、プロピレンと、エチレン及び炭素原子数４〜２０のα−オレフィンから選ばれる一種以上のオレフィン１.５ｍｏｌ％以下とを含有する結晶性プロピレン系共重合体である。
【００１８】
Ｄｓｏｌは、プロピレンと、エチレン及び炭素原子数４〜２０のα−オレフィンから選ばれる一種以上のオレフィンとからなるプロピレン系共重合体ゴムを主成分（通常５０質量％を超え、好ましくは８０〜１００質量％、より好ましくは９０〜１００質量％）とする。プロピレン系共重合体ゴムに含まれるエチレン及び炭素原子数４〜２０のα−オレフィンから選ばれる一種以上のオレフィンの含有量は、通常、上述した結晶性プロピレン系共重合体に含まれるオレフィンの含有量よりも高い。
【００１９】
「２３℃ｎ−デカン可溶部（Ｄｓｏｌ）」とは、後述する実施例に記載のとおり、ポリプロピレン系樹脂（Ａ）のうち、ｎ−デカン中１５０℃で２時間加熱溶解後に２３℃まで降温した際にｎ−デカン溶液側に溶解している部分を意味する。
【００２０】
ポリプロピレン系樹脂（Ａ）は、必須骨格であるプロピレンに起因する骨格と、エチレン及び炭素原子数４〜２０のα−オレフィンから選ばれる一種以上のオレフィンに起因する骨格とから構成される。炭素原子数４〜２０のα−オレフィンとしては、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどが挙げられる。共重合体中のエチレン及び炭素原子数４〜２０のα−オレフィンから選ばれる一種以上のオレフィンに起因する骨格を構成するオレフィンとしては、エチレン又は炭素原子数４〜１０のα−オレフィンが好ましく、さらに好ましくは、エチレン、１−ブテン、１−ペンテン、１−ヘキセン、４−メチル−１−ペンテン、１−オクテン、１−デセンであり、１種以上用いることがより好ましい。
【００２１】
ポリプロピレン系樹脂（Ａ）のＤｉｎｓｏｌの極限粘度［η］は、好ましくは０.５〜３.０ｄｌ／ｇ、より好ましくは１.０〜２.５ｄｌ／ｇである。Ｄｓｏｌの極限粘度［η］は、好ましくは３.０〜９.０ｄｌ／ｇ、より好ましくは４.０〜９.０ｄｌ／ｇである。Ｄｉｎｓｏｌの極限粘度［η］の上記各範囲は、耐衝撃性や成形時の流動性の点で意義がある。またＤｓｏｌの極限粘度［η］の上記各範囲は、成形品表面の外観等の点で意義がある。
【００２２】
ポリプロピレン系樹脂（Ａ）のメルトフローレート（ＭＦＲ）（２３０℃、２.１６ｋｇ荷重下）は、好ましくは４５〜１００ｇ／１０分、より好ましくは６０〜１００ｇ／１０分である。ＭＦＲの上記各範囲は、流動性、成形性、耐衝撃性、引張伸び率等の点で意義がある。
【００２３】
ポリプロピレン系樹脂（Ａ）の配合量は、成分（Ａ）、（Ｂ）及び（Ｃ）の合計１００質量部に対して、通常４５〜９０質量部、好ましくは４５〜７０質量部、より好ましくは５０〜６５質量部である。成分（Ａ）の配合量が前記範囲よりも少なくなると、引張弾性率が低下する傾向にある。一方、成分（Ａ）の配合量が前記範囲よりも多くなると、耐衝撃性が低下する可能性がある。
【００２４】
ポリプロピレン系樹脂（Ａ）は、例えば、特開２０１２−１１７００５号公報等に記載されている固体状チタン触媒成分と有機金属化合物触媒成分とを含むオレフィン重合用触媒の存在下に、プロピレンを重合し、次いで、プロピレンとエチレン及び炭素原子数４〜２０のα−オレフィンから選ばれる一種以上のオレフィンとを共重合させるか、あるいは予備重合させて得られる予備重合触媒の存在下で、プロピレンを重合し、次いで、プロピレンとエチレン及び炭素原子数４〜２０のα−オレフィンから選ばれる一種以上のオレフィンとを共重合させることにより製造できる。
【００２５】
予備重合を経由した後、あるいは予備重合を経由することなく実施される本重合は、本重合は、結晶性プロピレン系（共）重合体を製造する工程及びプロピレン系共重合体ゴムを製造する工程に分けられるが、そのいずれの工程においても使用される（すなわち、重合される）オレフィンとしては、プロピレンと、エチレン及び炭素原子数４〜２０のα−オレフィンから選ばれる一種以上のオレフィンとが挙げられる。炭素原子数４〜２０のα−オレフィンの具体例として、１−ブテン、１−ペンテン、１−ヘキセン、１−オクテン、１−デセン、１−ドデセン、１−テトラデセン、１−ヘキサデセン、１−オクタデセン、１−エイコセンなどの直鎖状オレフィンや、４−メチル−１−ペンテン、３−メチル−１−ペンテン、３−メチル−１−ブテン等の分岐状オレフィンを挙げることができ、これらの中でも、１−ブテン、１−ペンテン、４−メチル−１−ペンテンが好ましい。これより、好ましいオレフィンの組み合わせとしては、プロピレン・エチレン、プロピレン・１−ブテン、プロピレン・１−ペンテン、プロピレン・４−メチル−１−ペンテン、プロピレン・エチレン・１−ブテン、プロピレン・エチレン・１−ペンテン、プロピレン・エチレン・４−メチル−１−ペンテンなどが挙げられる。
【００２６】
これらのα−オレフィンと共に、スチレン、アリルベンゼン等の芳香族ビニル化合物；ビニルシクロヘキサン、ビニルシクロヘプタン等の脂環族ビニル化合物；を用いることもできる。さらに、シクロペンテン、シクロヘプテン、ノルボルネン、テトラシクロドデセンなどの環状オレフィン；イソプレン、ブタジエンなどの共役ジエン；非共役ジエンのような多不飽和結合を有する化合物を重合原料として用いることもできる。これらの化合物を１種単独で用いてもよく２種以上を併用してもよい（以下、上記のエチレン及び炭素原子数が４〜２０のα−オレフィンと共に用いられるオレフィンを「他のオレフィン」ともいう）。他のオレフィンの中では、芳香族ビニル化合物が好ましい。また、オレフィンの総量１００質量％のうち、少量、例えば１０質量％以下、好ましくは５質量％以下の量であれば、他のオレフィンが併用されてもよい。
【００２７】
予備重合及び本重合は、バルク重合法、溶解重合、懸濁重合等の液相重合法又は気相重合法のいずれにおいても実施できる。プロピレン重合体成分を製造する工程として好ましいのは、バルク重合や懸濁重合等の液相重合又は気相重合法である。また、プロピレン系共重合体ゴム成分を製造する工程として好ましいのは、バルク重合や懸濁重合等の液相重合又は気相重合法であり、より好ましくは気相重合法である。
【００２８】
本重合がスラリー重合の反応形態を採る場合、反応溶媒としては、上述の予備重合時に用いられる不活性炭化水素を用いることもできるし、反応温度・圧力において液体であるオレフィンを用いることもできる。
【００２９】
本重合を水素の存在下に行えば、得られる重合体の分子量を調節する（下げる）ことができ、メルトフローレートの大きい重合体が得られる。分子量を調整するために必要な水素量は、使用する製造プロセスの種類、重合温度、圧力によって異なるため、適宜調整すればよい。
【００３０】
プロピレン重合体成分を製造する工程では、重合温度、水素量を調整してＭＦＲを調整できる。また、プロピレン系共重合体ゴム成分を製造する工程においても、重合温度、圧力、水素量を調整して、極限粘度を調整することができる。
【００３１】
本重合において、オレフィンの重合温度は、好ましくは約０〜２００℃、より好ましくは約３０〜１００℃、特に好ましくは５０〜９０℃である。圧力（ゲージ圧）は、好ましくは常圧〜１００ｋｇｆ／ｃｍ2（９.８ＭＰａ）、より好ましくは約２〜５０ｋｇｆ／ｃｍ2（０.２０〜４.９ＭＰａ）に設定される。
【００３２】
プロピレン系ブロック共重合体の製造方法においては、重合を、回分式、半連続式、連続式の何れの方法においても行うことができる。また、反応器の形状は、管状型、槽型のいずれも使用できる。さらに重合を、反応条件を変えて二段以上に分けて行うこともできる。この場合、管状と槽型を組合せることができる。
【００３３】
［エチレン・α−オレフィン共重合体（Ｂ）］
本発明で用いられるエチレン・α−オレフィン共重合体（Ｂ）は、エチレンと、炭素原子数３〜２０のα−オレフィンから選ばれる１種以上のα−オレフィンとを共重合して得られる。α−オレフィンとしては、プロピレン、１−ブテン、１−へキセン、１−オクテン等が好ましい。α−オレフィンは１種で使用してもよく、２種以上混合して使用してもよい。エチレン・α−オレフィン共重合体（Ｂ）としては、エチレン−オクテン共重合体、エチレン−ブテン共重合体が好ましい。
【００３４】
エチレン・α−オレフィン共重合体（Ｂ）の密度は、通常８５０〜８９２ｋｇ／ｍ3である。この密度の各範囲は、剛性や耐衝撃性等の点で意義がある。
【００３５】
エチレン・α−オレフィン共重合体（Ｂ）のメルトフローレート（ＭＦＲ）（２３０℃、２.１６ｋｇ荷重下）は、０.１〜２０ｇ／１０分、好ましくは０.１〜１０ｇ／１０分である。このＭＦＲの各範囲は、流動性、分散性、耐衝撃性等の点で意義がある。
【００３６】
エチレン・α−オレフィン共重合体（Ｂ）の配合量は、成分（Ａ）、（Ｂ）及び（Ｃ）の合計１００質量部に対して、通常１０〜３０質量部、好ましくは１２〜２５質量部、より好ましくは１４〜２３質量部である。この配合量の各範囲は、耐衝撃性、剛性（曲げ弾性率）、硬度等の点で意義がある。
【００３７】
［無機充填材（Ｃ）］
本発明で用いられる無機充填材（Ｃ）としては、特に限定されることなく公知の無機材を用いることができる。例えば、タルク、マイカ、炭酸カルシウム、硫酸バリウム、ガラス繊維、石膏、炭酸マグネシウム、酸化マグネシウム、酸化チタン等が挙げられる。中でも、特にタルクが好ましい。
【００３８】
無機充填材（Ｃ）の平均粒径は、好ましくは１μｍ以上１４μｍ以下、より好ましくは３μｍ以上７μｍ以下である。平均粒径が１μｍより小さいと、無機充填材が凝集して分散不良が発生するため、耐衝撃性や引張伸び率等の機械物性が低下する。一方、１４μｍより大きい場合も、耐衝撃性や引張伸び率等の機械物性が低下する。なお、平均粒径はレーザー回折法により測定される値である。
【００３９】
無機充填材（Ｃ）の配合量は、成分（Ａ）、（Ｂ）及び（Ｃ）の合計１００質量部に対して、通常０〜２５質量部、好ましくは０〜１５質量部、より好ましくは０〜１０質量部の範囲である。成分（Ｃ）の配合量が前記範囲より多くなると、耐傷付き性も低下する傾向にある。
【００４０】
［アルミフレーク］
本発明で用いるアルミフレークは、公知の方法によって製造できる。具体的には、例えば、アトマイズ紛、アルミニウム箔、蒸着アルミニウム箔等をボールミル、アトライター、スタンプミル等によって粉砕あるいは摩砕処理することによって製造できる。特に、アトマイズ法によって得られるアルミニウムパウダーをボールミルによって摩砕処理して得られたアルミフレークが好ましい。アルミニウムの純度は、特に限定されることはなく、展延性を有すれば他の金属との合金であってもよく、合金金属としては、Ｓｉ、Ｆｅ、Ｃｕ、Ｍｎ、Ｍｇ、Ｚｎ等が挙げられる。
【００４１】
本発明では、平均粒径の異なる２種類のアルミフレークを用いる。平均粒径が小さいアルミフレーク（Ｉ）を添加することによって、成形品のフリップフロップ性が向上し、平均粒径が大きいアルミフレーク（ＩＩ）を添加することによって、成形品の輝度感が向上する。
【００４２】
アルミフレーク（Ｉ）の平均粒径は５〜５５μｍ、好ましくは５〜４０μｍであり、アルミフレーク（ＩＩ）の平均粒径は４５〜９０μｍ、好ましくは５０〜９０μｍである。ただしアルミフレーク（Ｉ）の平均粒径はアルミフレーク（ＩＩ）の平均粒径よりも小さいものとする。
【００４３】
アルミフレーク（Ｉ）の配合量は、成分（Ａ）、（Ｂ）及び（Ｃ）の合計１００質量部に対して０.５〜３.５質量部、好ましくは１.０〜３.０質量部、より好ましくは１.０〜２.０質量部であり、アルミフレーク（ＩＩ）の配合量は０.１〜１.５質量部である。アルミフレーク（Ｉ）と（ＩＩ）の合計の配合量は、成分（Ａ）、（Ｂ）及び（Ｃ）の合計１００質量部に対して、１.５〜４.０質量部、好ましくは１.５〜３.０質量部である。アルミフレークの配合量が少な過ぎると成形品のメタリック外観を向上させることができない。一方、アルミフレークの配合量が多過ぎると成形品の機械物性が悪化することがある。アルミフレークを含有するマスターバッチで配合する場合、マスターバッチの樹脂は配合量に含めない。平均粒径がより小さいアルミフレーク（Ｉ）はフリップフロップ性メタリック感向上により寄与し、平均粒径がより大きいアルミフレーク（ＩＩ）は輝度感の向上により寄与すると推察している。
【００４４】
［カーボンブラック（Ｄ）］
本発明で用いられるカーボンブラック（Ｄ）としては、各種の市販品を特に制限なく用いることができる。平均粒径も制限はないが、好ましくは１０〜４０ｎｍである。驚くべきことに、このカーボンブラック（Ｄ）を適量添加することにより、正反射方向と水平方向との明度差がより大きく、すなわちフリップフロップ性メタリック感が向上する。
【００４５】
カーボンブラック（Ｄ）の配合量は、成分（Ａ）、（Ｂ）及び（Ｃ）の合計１００質量部に対して０.００５〜０.０６質量部、好ましくは０.０１〜０.０５質量部、より好ましくは０.０１〜０.０３質量部、特に好ましくは０.０１〜０.０２質量部である。カーボンブラックの配合量が多過ぎると、カーボンブラックの隠ぺい力が働き、アルミフレークのハイライトでの明度を阻害し、フリップフロップ性メタリック感の発現自体を阻害するおそれがある。一方、少な過ぎると本発明の効果が十分に得られないおそれがある。
【００４６】
［顔料（Ｅ）］
本発明においては、カーボンブラック以外の有彩色の無機顔料及び／又は有機顔料（Ｅ）を配合することも好ましい。その無機顔料や有機顔料としては、公知のものを使用できる。無機顔料としては、例えば金属の酸化物、硫化物、硫酸塩が挙げられる。有機顔料としては、例えばフタロシアニン系、キナクリドン系、ベンジジン系の顔料が挙げられる。
【００４７】
有彩色の無機顔料及び/又は有機顔料（Ｅ）の配合量は、成分（Ａ）、（Ｂ）及び（Ｃ）の合計１００質量部に対して、０.０１〜０.７０質量部、好ましくは０.０５〜０.７０質量部、より好ましくは０.１０〜０.６０質量部である。
【００４８】
［酸変性ポリプロピレン（Ｆ）］
本発明のポリプロピレン系樹脂組成物は、酸変性ポリプロピレン（Ｆ）を含有してもよい。酸変性ポリプロピレン（Ｆ）は、ポリプロピレンを酸変性することにより得られる。ポリプロピレンの変性方法としては、グラフト変性や共重合化がある。
【００４９】
変性に用いる不飽和カルボン酸としては、例えば、アクリル酸、メタクリル酸、マレイン酸、ナジック酸、フマル酸、イタコン酸、クロトン酸、シトラコン酸、ソルビン酸、メサコン酸、アンゲリカ酸、フタル酸等が挙げられる。また、その誘導体としては、酸無水物、エステル、アミド、イミド、金属塩等があり、例えば、無水マレイン酸、無水イタコン酸、無水シトラコン酸、無水ナジック酸、無水フタル酸、アクリル酸メチル、メタクル酸メチル、アクリル酸エチル、アクリル酸ブチル、マレイン酸モノエチルエステル、アクリルアミド、マレイン酸モノアミド、マレイミド、Ｎ−ブチルマレイミド、アクリル酸ナトリウム、メタクリル酸ナトリウム等が挙げられる。これらの中でも、不飽和ジカルボン酸及びその誘導体が好ましく、特に無水マレイン酸又は無水フタル酸が好適である。
【００５０】
溶融混練過程で酸変性する場合は、ポリプロピレンと不飽和カルボン酸又はその誘導体を、有機過酸化物を用いて押出機中で混練することにより、不飽和カルボン酸又はその誘導体をグラフト共重合し変性化する。有機過酸化物としては、例えば、ベンゾイルパーオキサイド、ラウロイルパーオキサイド、アゾビスイソブチロニトリル、ジクミルパーオキサイド、ｔ−ブチルヒドロパーオキサイド、α，α’−ビス（ｔ−ブチルパーオキシジイソプロピル）ベンゼン、ビス（ｔ−ブチルジオキシイソプロピル）ベンゼン、２，５−ジメチル−２，５−ジ（ｔ−ブチルパーオキシ）ヘキサン、２，５−ジメチル−２，５−ジ（ｔ−ブチルパーオキシ）ヘキシン−３、ジ−ｔ−ブチルパーオキサイド、クメンヒドロパーオキサイド等を挙げることができる。
【００５１】
酸変性ポリプロピレン（Ｆ）としては、不飽和ジカルボン酸又はその誘導体で変性された酸変性ポリプロピレンが好ましく、無水マレイン酸変性ポリプロピレンがより好ましい。
【００５２】
酸変性ポリプロピレン（Ｆ）における酸含有量は、好ましくは０.５重量％〜７.０重量％、より好ましくは０.８重量％〜５.０重量％である。
【００５３】
酸変性ポリプロピレン（Ｆ）の極限粘度（１３５℃、テトラリン中）は、好ましくは０.１〜３ｄｌ／ｇである。
【００５４】
酸変性ポリプロピレン（Ｆ）の市販品としては、例えば、三井化学株式会社製のアドマー、三洋化成工業株式会社製のユーメックス、デュポン社製のＭＺシリーズ、Ｅｘｘｏｎ社製のＥｘｘｅｌｏｒ、東洋化成株式会社製のポリボンドシリーズ等（いずれも無水マレイン酸変性ポリプロピレン）が挙げられる。
【００５５】
酸変性ポリプロピレン（Ｆ）の配合量は、成分（Ａ）、（Ｂ）及び（Ｃ）の合計１００質量部に対して、好ましくは０.０５〜０.４質量部、より好ましくは０.０８〜０.３５質量部である。成分（Ｆ）の配合量が前記範囲よりも少ないと、耐傷付き性の改良効果が発現しないことがある。一方、成分（Ｆ）の配合量が前記範囲より多くなると、耐衝撃性が低下することがある。
【００５６】
［滑剤（Ｇ）］
本発明のポリプロピレン系樹脂組成物は、滑剤（Ｇ）を含有してもよい。滑剤（Ｇ）としては、脂肪酸アミドが挙げられる。脂肪酸としては、炭素数１５〜３０程度の飽和、不飽和脂肪酸が挙げられる。
【００５７】
脂肪酸アミドの具体例としては、オレイン酸アミド、ステアリン酸アミド、エルカ酸アミド、ベへニン酸アミド、パルミチン酸アミド、ミリスチル酸アミド、ラウリン酸アミド、カプリル酸アミド、カプロン酸アミド、ｎ−オレイルパルミトアミド、ｎ−オレイルエルカアミド、及びそれらの２量体等が挙げられる。中でもオレイン酸アミド、ステアリン酸アミド、エルカ酸アミド及びエルカ酸アミドの２量体が好ましい。これらは単独もしくは混合して使用することができる。
【００５８】
滑剤（Ｇ）の配合量は、成分（Ａ）、（Ｂ）及び（Ｃ）の合計１００質量部に対して、好ましくは０.１〜３.０質量部、より好ましくは０.１〜１.０質量部である。成分（Ｅ）の配合量が前記範囲よりも少ないと、十分な耐傷付き性改良効果が発現しないことがある。一方、成分（Ｅ）の配合量が前記範囲よりも多くなると、組成物から表面改質剤がブリードし、成形時に金型に付着することで金型汚染に繋がる場合がある。
【００５９】
［各種添加剤］
本発明のポリプロピレン系樹脂組成物には、必要に応じて、耐熱安定剤、帯電防止剤、耐候安定剤、耐光安定剤、酸化防止剤、脂肪酸金属塩、分散剤等の各種添加剤を、本発明の目的を損なわない範囲で配合することができる。
【００６０】
［組成物の物性］
本発明のポリプロピレン系樹脂組成物全体のＭＦＲ（２３０℃、２.１６ｋｇ荷重下）は、好ましくは８〜４０ｇ／１０分、より好ましくは２０〜４０ｇ／１０分である。
【００６１】
［組成物の製造方法］
本発明のポリプロピレン系樹脂組成物は、上述した成分（Ａ）〜（Ｃ）、アルミフレーク（Ｉ）、（ＩＩ）及びカーボンブラック並びに必要に応じて（Ｄ）、（Ｅ）及び各種添加剤を、公知の方法にて混合することにより製造することができる。例えば、各成分を各種ミキサーやタンブラー等により混合してもよく、また、混合したものを押出機等により溶融混練してもよい。さらに、成形の操作性を向上するために、本発明の組成物をペレット等に加工してもよい。
【００６２】
［成形品］
本発明のポリプロピレン系樹脂組成物は、公知の加工法、例えば、射出成形や押出成形等により、各種成形品に加工できる。得られた成形品は、衝撃強度や硬度に優れるばかりでなく、塗装調のフリップフロップ性メタリック感と輝度感を発現しているため、塗装や表皮等の後工程を設けなくても製品として使用することが出来る。したがって、例えば自動車外装部品の材料として好適に使用することができる。
【実施例】
【００６３】
以下、実施例に基づいて本発明をより具体的に説明する、ただし、本発明はこれら実施例に限定されない。各成分の詳細及び評価法を以下に記載する。
【００６４】
（１）メルトフローレート（ＭＦＲ）
ＩＳＯ １１３３に準拠し、試験荷重２.１６ｋｇ、試験温度２３０℃の条件で測定した。
【００６５】
（２）２３℃ｎ−デカン可溶（不溶）成分量
ガラス製の測定容器にプロピレン系ブロック共重合体約３ｇ（１０-4ｇの単位まで測定した。また、この重量を、下式においてｂ（ｇ）と表した。）、デカン５００ｍｌ、及びデカンに可溶な耐熱安定剤を少量装入し、窒素雰囲気下、スターラーで攪拌しながら２時間で１５０℃に昇温してプロピレン系ブロック共重合体を溶解させ、１５０℃で２時間保持した後、８時間かけて２３℃まで徐冷した。得られたプロピレン系ブロック共重合体の析出物を含む液を、磐田ガラス社製２５Ｇ−４規格のグラスフィルターで減圧ろ過した。ろ液の１００ｍｌを採取し、これを減圧乾燥してデカン可溶成分の一部を得て、この重量を１０-4ｇの単位まで測定した（この重量を、下式においてａ（ｇ）と表した）。この操作の後、デカン可溶成分量を下記式によって決定した。
室温ｎ−デカン可溶成分（Ｄｓｏｌ）含有率＝１００×（５００×ａ）／（１００×ｂ）
室温ｎ−デカン不溶成分（Ｄｉｎｓｏｌ）含有率＝１００−１００×（５００×ａ）／（１００×ｂ）
【００６６】
（３）２３℃デカン可溶部のエチレン量
13Ｃ−ＮＭＲの測定に基づき下記のようにして測定・算出し決定した。サンプルは、前記の２３℃ｎ−デカン可溶成分量を求めた際に得られたデカン可溶成分を用いた。この可溶成分を試料として、下記条件にて13Ｃ−ＮＭＲの測定を行った。
【００６７】
13Ｃ-ＮＭＲ測定条件
測定装置：日本電子製ＬＡ４００型核磁気共鳴装置
測定モード：ＢＣＭ（Ｂｉｌｅｖｅｌ Ｃｏｍｐｌｅｔｅ ｄｅｃｏｕｐｌｉｎｇ）
観測周波数：１００.４ＭＨｚ
観測範囲：１７００６.８Ｈｚ
パルス幅：Ｃ核４５°(７.８μ秒)
パルス繰り返し時間：５秒
試料管：５ｍｍφ
試料管回転数：１２Ｈｚ
積算回数：２００００回
測定温度：１２５℃
溶媒：１,２,４−トリクロロベンゼン：０．３５ｍｌ／重ベンゼン：０．２ｍｌ
試料量：約４０ｍｇ
【００６８】
測定で得られたスペクトルより、下記文献（１）に準じて、モノマー連鎖分布(トリアッド(３連子)分布)の比率を決定し、プロピレン系重合体のデカン可溶部中のエチレンに由来する構成単位のモル分率(ｍｏｌ％) (以下Ｅ(ｍｏｌ％)と記す)およびプロピレンに由来する構成単位のモル分率(ｍｏｌ％) (以下Ｐ(ｍｏｌ％)と記す)を算出した。求められたＥ(ｍｏｌ％)およびＰ(ｍｏｌ％)から下記（式１）に従い重量%に換算しプロピレン系重合体のＤsol中のエチレンに由来する構成単位の重量(重量％)(以下Ｅ(ｗｔ％)と記す)を算出した。
【００６９】
文献(1)：Kakugo,M.; Naito,Y.; Mizunuma,K.; Miyatake,T., Carbon-13 NMR determination of monomer sequence distribution in ethylene-propylene copolymers prepared with delta-titanium trichloride-diethylaluminum chloride. Macromolecules 1982, 15, (4), 1150-1152
【００７０】
Ｅ (ｗｔ％)=Ｅ(ｍｏｌ％)×２８×１００／［Ｐ(ｍｏｌ％)×４２＋Ｅ(ｍｏｌ％)×２８]・・・（式１）
【００７１】
（４）極限粘度［η］
デカリン中１３５℃で測定した極限粘度［η］（ｄｌ／ｇ）は次のようにして測定した。まず、サンプル約２５ｍｇをデカリン２５ｍｌに溶解し、１３５℃のオイルバス中で比粘度ηspを測定した。このデカリン溶液にデカリン溶媒を５ｍｌ追加して希釈後、同様にして比粘度ηspを測定した。この希釈操作をさらに２回繰り返し、濃度（Ｃ）を０に外挿した時のηsp／Ｃの値を極限粘度として求め、この値を試料の、デカリン中１３５℃で測定した極限粘度[η]（ｄｌ／ｇ）とした。
【００７２】
（５）フリップフロップ性メタリック感
以下の条件で５０ｍｍ×９０ｍ×２ｍｍ厚みの角板を射出成形し、これをフリップフロップ性メタリック感評価用の試験片として用いた。
東芝機械社製  ：ＥＣ−４０ＮＩＩ
シリンダー温度：１９０℃
スクリュ回転数：１１０ｒｐｍ
計量時間      ：７.５ｓｅｃ
保圧          ：４０ＭＰａ
背圧          ：５ＭＰａ
射出速度      ：４０ｍｍ／ｓ
型締圧力      ：４０ｔ
金型設定温度  ：４５℃
冷却時間      ：１０ｓｅｃ
【００７３】
この試験片の面に対して垂直で見た明度と水平で見た明度を目視により確認し、以下の基準でフリップフロップ性メタリック感を評価した。
◎：試験片の面に対して垂直で見た明度と水平で見た明度差が非常に大きい。
〇：試験片の面に対して垂直で見た明度と水平で見た明度差が大きい。
【００７４】
（６）輝度感
輝度感評価用の試験片としては、上記のフリップフロップ性メタリック感評価用の試験片と同じ５０ｍｍ×９０ｍ×２ｍｍ厚みの角板を用いた。この試験片の表面を目視により確認し、以下の基準で輝度感を評価した。
◎：鮮やかなキラキラ感がある。
〇：キラキラ感がある。
【００７５】
（７）ＩＺＯＤ衝撃強度
以下の条件でＩＺＯＤ衝撃強度測定用の試験片を射出成形し、ＡＳＴＭ Ｄ２５６に準拠して測定温度−３０℃の条件で測定を行った。
東芝機械社製  ：ＥＣ−１６０
樹脂温度      ：２００℃
保圧          ：４４ＭＰａ
充填時間      ：６ｓｅｃ
金型設定温度  ：４０℃
冷却時間      ：１５ｓ
【００７６】
（８）ＳＨＯＲＥ−Ｄ硬度
以下の条件でＳＨＯＲＥ−Ｄ硬度測定用の試験片を射出成形し、ＡＳＴＭ Ｄ ２２４０のデュロメータ試験方法に準拠して、タイプＤで測定を行った。
東芝機械社製  ：ＥＣ−１００ＮII
樹脂温度      ：１９０℃
保圧          ：４０ＭＰａ
充填時間      ：３ｓｅｃ
金型設定温度  ：４０℃
冷却時間      ：２２ｓｅｃ
【００７７】
＜ポリプロピレン系樹脂（Ａ）＞
国際公開第２０１６／０９３２６６号の製造例１０と同じ方法により製造したプロピレン・エチレン共重合体（Ｄｉｎｓｏｌ＝９１質量％、ＤｉｎｓｏｌのＭＦＲ＝２７０ｇ／分、Ｄｓｏｌ＝９質量％、Ｄｓｏｌの［η］＝７.５ｄｌ／ｇ、Ｄｓｏｌのエチレン含量＝４０ｍｏｌ％、ＭＦＲ＝８５ｇ／分）のパウダーを用いて以下の条件でプロピレン・エチレン共重合体ペレット（Ａ）を得た。
【００７８】
上記プロピレン・エチレン共重合体パウダー１００質量部に対して、ヒンダードフェノール系酸化防止剤（商品名「ＩＲＧＡＮＯＸ１０１０ＦＰ」、チバスペシャルティケミカルズ社製）０.１０質量部、リン系酸化防止剤（商品名「ＩＲＧＡ ＦＯＳ１６８」、チバスペシャルティケミカルズ社製）０.０５質量部、ステアリン酸カルシウム（商品名「カルシウム・ステアレート」、日東化成工業社製）０.０５質量部をそれぞれ配合し、ヘンシェルミキサーにて予備混合した。次いで、二軸押出機を用いて樹 脂温度２１０℃で溶融混練を行い、溶融ストランドを水槽で冷却し、ストランドカッターにてペレットとした。
【００７９】
＜エチレン・α−オレフィン共重合体（Ｂ）＞
エチレン・１−ブテン共重合体（三井化学社製、タフマー（登録商標）Ａ０５５０（ＭＦＲ＝０.９ｇ／１０分、密度＝８６１ｋｇ／ｍ３）
【００８０】
＜無機充填材（Ｃ）＞
タルク（浅田製粉社製ＪＭ２０９、平均粒径３.９μｍ）
【００８１】
＜アルミフレーク＞
「アルミフレーク１」：東洋アルミ社製  アルミマスターバッチ（平均粒径２０μｍ、アルミ濃度７０％）
「アルミフレーク２」：東洋アルミ社製  アルミマスターバッチ（平均粒径６０μｍ、アルミ濃度７０％）
【００８２】
＜カーボンブラック（Ｄ）＞
ＣＡＢＯＴ社製、商品名「ＢＬＡＣＫ  ＰＥＲＬＳ  ４８４０」、平均一次粒子径＝１８ｎｍ
【００８３】
＜顔料（Ｅ）＞
ＨＯＬＬＩＤＡＹ ＰＩＧＭＥＮＴＳ社製、商品名「Ｕｌｔｒａｍａｒｉｎｅ Ｂｌｕｅ ＮＯ.５７」
【００８４】
＜原材料の配合、ポリプロピレン系樹脂組成物ペレットの製造＞
上記の各原材料を用いて、成分（Ａ）、（Ｂ）、（Ｃ）はそれぞれ７０質量部、２０質量部、１０質量部（合計を１００質量部とし、（Ｉ）と表記する）とし、表１に示す割合で各々配合し（アルミフレークはマスターバッチ中のアルミフレーク量を表１に記載している）、更に上記配合物１００質量部に対して、ヒンダードフェノール系酸化防止剤（商品名「ＩＲＧＡＮＯＸ１０１０ＦＰ」、チバスペシャルティケミカルズ社製）０.１０質量部、リン系酸化防止剤（商品名「ＩＲＧＡ ＦＯＳ１６８」、チバスペシャルティケミカルズ社製）０.０５質量部、ステアリン酸カルシウム（商品名「カルシウム・ステアレート」、日東化成工業社製）０.０５質量部をそれぞれ配合し、ヘンシェルミキサーにて予備混合した。次いで、二軸押出機を用いて樹 脂温度２１０℃で溶融混練を行い、溶融ストランドを水槽で冷却し、ストランドカッターにてポリプロピレン系樹脂組成物ペレットを得た。
【００８５】
［参考例１］
成分（Ａ）を７０質量部、成分（Ｂ）を２０質量部，成分（Ｃ）を１０質量部、（（Ａ）、（Ｂ），（Ｃ）の合計を１００質量部とし、（Ｉ）と記す）からなるポリプロピレン系樹脂組成物ペレットを製造した。そのペレットを用いて所定の試験片を成形して、光輝材を含有するメタリック合成樹脂エナメル塗料の塗装を施した。その試験片を用いて外観評価を行った。結果を表１に示す。
【００８６】
［参考例２］
成分（Ａ）を７０質量部、成分（Ｂ）を２０質量部，成分（Ｃ）を１０質量部、（（Ａ）、（Ｂ），（Ｃ）の合計を１００質量部とし、（Ｉ）と記す）からなるポリプロピレン系樹脂組成物ペレットを製造した。そのペレットを用いて所定の試験片を成形し、物性評価を行った。結果を表１に示す。
【００８７】
［実施例１〜４及び比較例１〜５］
成分（Ａ）を７０質量部、成分（Ｂ）を２０質量部，成分（Ｃ）を１０質量部（（Ａ）、（Ｂ），（Ｃ）の合計を１００質量部とし、（Ｉ）と記す）、ならびに表１に示す各成分を含むポリプロピレン系樹脂組成物ペレットを製造した（表中の組成比の単位は質量部である）。そのペレットを用いて所定の試験片を成形して外観・物性評価を行った。結果を表１に示す。
【００８８】
【表１】
2018141055.tif 000002
【００８９】
＜評価＞
【００９０】
以上の結果から、実施例において、塗装メタリック調外観（参考例１）同様、フリップフロップ性メタリック感と輝度感の優れた成形物を得ることができた。これは、適量のカーボンブラックを添加することにより、小粒径のアルミフレークのみでは発現しきれなかったシェード方向のみの明度低下による正反射方向との明度差と、平均粒径の大きなアルミフレークによるキラキラ感とのバランスにより優れた塗装基調が発揮されたためと推察している。また、それらの物性は、アルミやカーボンブラックを使用していない参考例２と比較して、低温衝撃値は若干低下するものの、硬度を維持し、自動車外装用途としてのバランスは十分保てている。
【産業上の利用可能性】
【００９１】
本発明のポリプロピレン系樹脂組成物は、フリップフロップ性メタリック感、輝度感及びその他の物性（機械物性）のバランスに優れている。したがって、その成形品は無塗装であっても良好なメタリック外観（フリップフロップ性メタリック感、輝度感）が発現し、その他の物性（衝撃強度、硬度など）のバランスに優れているので、例えば自動車外装材等の分野に非常に有用である。